НЕ СОДЕРЖАЩАЯ РАСТВОРИТЕЛЯ ЭМУЛЬСИЯ НА БИООСНОВЕ

1. Способ, в котором:
вводят по меньшей мере одну аморфную полиэфирную смолу на биооснове в контакт с необязательным пластификатором с целью получения предварительно приготовленной смеси,
нейтрализуют предварительно приготовленную смесь нейтрализующим агентом, вводят предварительно приготовленную смесь в контакт с поверхностно-активным веществом,
смешивают в расплаве предварительно приготовленную смесь,
вводят смешанную в расплаве смесь в контакт с деионизированной водой с целью получения эмульсии типа "масло в воде", содержащей латекс, и
извлекают латекс.
2. Способ по п.1, в котором полиэфирную смолу на биооснове по меньшей мере частично получают из вещества, выбранного из группы, включающей натуральные триглицеридные растительные масла, фенольные растительные масла и их сочетания.
3. Способ по п.1, в котором аморфная полиэфирная смола на биооснове содержит компоненты, выбранные из группы, включающей жирный димерный диол, жирную димерную двуосновную кислоту, D-изосорбид, L-тирозин, глутаминовую кислоту и их сочетания.
4. Способ по п.1, в котором аморфная полиэфирная смола на биооснове содержит изосорбид и 1,4-циклогександикарбоновую кислоту.
5. Способ по п.1, в котором нейтрализующий агент представляет собой твердый нейтрализующий агент, выбранный из группы, включающей гидроксид аммония, гидроксид калия, гидроксид натрия, карбонат натрия, бикарбонат натрия, гидроксид лития, карбонат калия, бикарбонат калия, органоамины и их сочетания.
6. Способ по п.1, в котором поверхностно-активное вещество выбирают из группы, включающей додецилсульфат натрия, додецилбензолсульфонат натрия, лаурилсульфат натрия, додецилнафталинсульфат натрия, диалкилбензолалкилсульфаты, диалкилбензолалкилсульфонаты, абиетиновую кислоту, алкилдифенилоксиддисульфонаты, разветвленные додецилбензолсульфонаты натрия, поливиниловый спирт, полиакриловую кислоту, металозу, метилцеллюлозу, этилцеллюлозу, пропилцеллюлоза, гидроксилэтилцеллюлозу, карбоксиметилцеллюлозу, цетиловый эфир полиоксиэтилена, лауриловый эфир полиоксиэтилена, октиловый эфир полиоксиэтилена, октилфениловый эфир полиоксиэтилена, олеиловый эфир полиоксиэтилена, сорбитанмонолаурат полиоксиэтилена, стеариловый эфир полиоксиэтилена, нонилфениловый эфир полиоксиэтилена, диалкилфеноксиполи(этиленокси)этанол, хлорид алкилбензилдиметиламмония, хлорид диалкилбензолалкиламмония, хлорид лаурилтриметил аммония, хлорид алкилбензилметиламмония, бромид алкилбензилдиметиламмония, хлорид бензалкония, бромид С12-триметиламмония, бромид С15-триметиламмония, бромид С17-триметиламмония, хлорид додецилбензилтриэтиламмония, бромид цетилпиридиния и их сочетания, при этом поверхностно-активное вещество находится в форме водного раствора.
7. Способ по п.1, в котором нейтрализующий агент выбирают из группы, включающей гидроксид аммония, гидроксид калия, гидроксид натрия, карбонат натрия, бикарбонат натрия, гидроксид лития, карбонат калия, бикарбонат калия, пиперазин, трис-гидроксиметиламинометан и их сочетания, и добавляют в концентрации от около 0,1% по весу до 5% по весу по меньшей мере одной полиэфирной смолы, при этом нейтрализующий агент повышает рН с около 5 до около 12.
8. Способ по п.1, в котором частицы латекса имеют размер от около 60 нм до около 300 нм.
9. Способ, в котором:
вводят по меньшей мере одну аморфную полиэфирную смолу на биооснове, по меньшей мере частично полученную из вещества, выбранного из группы, включающей натуральные триглицеридные растительные масла, фенольные растительные масла и их сочетания, в контакт с необязательным пластификатором в первой зоне экструдера с целью получения полимерной смеси,
нейтрализуют полимерную смесь во второй зоне экструдера нейтрализующим агентом, выбранным из группы, включающей гидроксид аммония, гидроксид калия, гидроксид натрия, карбонат натрия, бикарбонат натрия, гидроксид лития, карбонат калия, бикарбонат калия, пиперазин, трис-гидроксиметиламинометан и их сочетания, вводят полимерную смесь в контакт с поверхностно-активным веществом в экструдере,
смешивают в расплаве полимерную смесь в экструдере,
вводят смешанную в расплаве смесь в контакт с деионизированной водой в экструдере с целью получения эмульсии типа "масло в воде", содержащей латекс, и извлекают латекс из экструдера.
10. Способ по п.9, в котором дополнительно вводят латекс в контакт с необязательным кристаллическим полимером, красителем и необязательным парафином с целью получения второй смеси,
осуществляют агрегацию смеси с целью получения частиц,
корректируют рН смеси в пределах от около 3 до около 10, чтобы прекратить рост частиц,
осуществляют коалесценцию частицы при рН от около 5 до около 8 с целью получения частиц тонера и
извлекают частицы тонера.